(57)【要約】【課題】  大量に集積することが容易で、安価に実現可能であり、しかも信頼性の高いメモリ素子とその製造技術を提供すること。【解決手段】  前記の課題を解決するためになされた本発明のメモリ素子では、基板に配置された第１の電極と、該第１の電極上に配置された、メモリ機能を有する有機化合物を含む層が微粒子の表面に形成された複合微粒子と、該複合微粒子を介して配置された第２の電極から構成されることを特徴とする。【選択図】        図１
2005116682.tif 000002
【特許請求の範囲】
【請求項１】
第１の電極と、該第１の電極上に配置された、メモリ機能を有する有機化合物を含む層が微粒子の表面に形成された複合微粒子と、該複合微粒子を介して配置された第２の電極から構成されることを特徴とするメモリ素子。
【請求項２】
第２の電極が、導電性材料からなる微粒子で構成されることを特徴とする請求項１記載のメモリ素子。
【請求項３】
有機化合物を含む層が、有機化合物の導電率が印加された電圧に対してヒステリシスを持つことを利用したメモリ機能を有することを特徴とする請求項１または２記載のメモリ素子。
【請求項４】
有機化合物を含む層が、自己組織化単分子膜であることを特徴とする請求項１〜３のいずれかに記載のメモリ素子。
【請求項５】
前記第１の電極、複合微粒子および第２の電極は、基板の一方側に順次形成されてなり、第１の電極と第２の電極の交差する領域以外の基板表面および第１の電極の表面が、電気的に絶縁性の有機化合物を含む層で被覆されていることを特徴とする請求項１〜４のいずれかに記載のメモリ素子。
【請求項６】
第１の電極が基板に埋設されていることを特徴とする請求項１〜５のいずれかに記載のメモリ素子。
【請求項７】
基板に第１の電極を形成する工程と、該第１の電極の上に、第１の有機化合物を含む層を形成する工程と、前記基板の上に、第２の有機化合物を含む層を形成する工程と、所定の形状の領域の前記第１の有機化合物を含む層および前記第２の有機化合物を含む層を除去する工程と、メモリ機能を有する第３の有機化合物を含む層が第１の微粒子の表面を覆って吸着または反応して形成された複合微粒子を、前記第１の有機化合物を含む層が除去された前記第１の電極の上に選択的に吸着させる工程と、第４の有機化合物を含む層を前記第２の有機化合物を含む層が除去されて露出した前記基板上に形成する工程と、分散媒に分散させた導電性の第３の微粒子を、第３の有機化合物を含む層および第４の有機化合物を含む層の表面に供給し、前記分散媒を蒸発、乾燥させて前記第３の有機化合物を含む層および前記第４の有機化合物を含む層の存在する領域の上に導電性の前記第３の微粒子から構成される第２の電極を形成する工程を含むメモリ素子の製造方法であって、
前記第１の電極に吸着または反応した前記第１の有機化合物を含む層の表面側、および、前記基板に吸着または反応した前記第２の有機化合物を含む層の表面側が前記分散媒と親和性がなく、かつ、前記第３の有機化合物を含む層の表面側、および前記第４の有機化合物を含む層の表面側が前記分散媒と親和性を有することを特徴とするメモリ素子の製造方法。
【請求項８】
第４の有機化合物は前記分散媒と親和性のある官能基を有しており、前記官能基が外側となるように第４の有機化合物を第２の微粒子に吸着させてなる複合微粒子を用いることによって前記第４の有機化合物を含む層を形成することを特徴とする請求項７に記載のメモリ素子の製造方法。
【請求項９】
第１の有機化合物および第２の有機化合物は官能基として親水基または疎水基を有し、かつ、第３の有機化合物および第４の有機化合物は官能基として疎水基または親水基を有してなり、これら有機化合物を含む各層を、いずれも前記官能基が表面側となるように形成することを特徴とする請求項７または８に記載のメモリ素子の製造方法。
【請求項１０】
基板に第１の電極を形成する工程と、該第１の電極の上に、第１の有機化合物を含む層を形成する工程と、前記基板の上に、第２の有機化合物を含む層を形成する工程と、所定の形状の領域の前記第１の有機化合物を含む層および前記第２の有機化合物を含む層を除去する工程と、メモリ機能を有する第３の有機化合物を含む層が表面を覆って吸着または反応した第１の微粒子を、前記第１の有機化合物を含む層が除去された前記第１の電極の上に選択的に吸着させる工程と、第４の有機化合物を含む層を前記第２の有機化合物を含む層が除去されて露出した前記基板上に形成する工程と、導電性の第３の微粒子を前記の表面に供給し、第３の有機化合物を含む層および第４の有機化合物を含む層の存在する領域の上に導電性の前記第３の微粒子から構成される第２の電極を形成する工程を備えることを特徴とするメモリ素子の製造方法であって、
前記第３の微粒子が、前記第１の有機化合物を含む層の表面側および前記第２の有機化合物を含む層の表面側とは吸着性または反応性がなく、かつ、前記第３の有機化合物を含む層の表面側および前記第４の有機化合物を含む層の表面側と吸着性または反応性がある官能基を表面に有するか、該官能基を有する有機化合物を表面に吸着または反応させたものであることを特徴とするメモリ素子の製造方法。
【請求項１１】
第４の有機化合物を含む層が、第４の有機化合物を第２の微粒子に吸着させてなる複合微粒子を用いて形成されたものであって、前記第２の微粒子が、前記第３の有機化合物を含む層の表面側および前記第４の有機化合物を含む層の表面側と吸着性または反応性を有する官能基を有する有機化合物を予め吸着されてなるものであることを特徴とする請求項１０に記載のメモリ素子の製造方法。
【請求項１２】
第１の有機化合物を含む層および第２の有機化合物を含む層を除去する工程が、電子線、光または粒子線を照射する工程であることを特徴とする請求項７〜１１のいずれかに記載のメモリ素子の製造方法。
【請求項１３】
基板上に第１の電極を形成する工程が、前記基板に予め形成された凹状のパターンに、前記第１の電極を埋め込むことによって第１の電極を形成する工程であることを特徴とする請求項７〜１２のいずれかに記載のメモリ素子の製造方法。
【発明の詳細な説明】
【技術分野】
【０００１】
本発明は、文字、画像、音声などの情報記録に利用されるメモリ素子に関し、更に言えば、本発明は、有機化合物を主たる記録層とするメモリ素子とその製造方法に関する。
【背景技術】
【０００２】
メモリの集積度は、年々向上しているが、現在の代表的なメモリの構造は、１個のトランジスタと１個のキャパシタが１ビットを構成している１Ｔ−１Ｃ型である。１Ｔ−１Ｃ型構造では、１ビットの単位を構成するために、トランジスタとキャパシタの両方を作製しなければならないだけでなく、１ビットの単位の中にトランジスタを作り込まなければならないため、素子の面積が大きくなり、集積化により、小型の大容量メモリを作製するには不利である。そこで、集積度の向上のために、たとえば強誘電体材料を挟んで互いに直交するＸ方向およびＹ方向にストライプ電極を形成した単純マトリックス型のメモリが提案されている（たとえば、特許文献１参照）。また、下記の非特許文献１には、簡単なプロセスを安価な装置で実現できる可能性がある技術として、有機材料を用いたメモリの原理が開示されている。非特許文献１に開示されたメモリの構造は、第１の電極の上に、２’−アミノ−４−エチニルフェニル−４’−エチニルフェニル−５’−ニトロ−１−ベンゼンチオレート、４−エチニルフェニル−４’−エチニルフェニル−２’−ニトロ−１−ベンゼンチオレートからなる自己組織化単分子膜を形成し、その上に第２の電極を形成したサンドイッチ構造である。前記第１の電極と前記第２の電極の間に電界を印加することにより単分子膜に垂直方法の電気特性を導電性と絶縁性の間で可逆的に変化させることで、メモリを構成したものである。
【特許文献１】特開平５−１５２５８０号公報
【非特許文献１】リード（M.A.Reed）他４名著，「Molecular random access memory cell」, Applied Physics Letters, American Institute of Physics，２００１年，７８巻，ｐ．３７３５−３７３７
【発明の開示】
【発明が解決しようとする課題】
【０００３】
特許文献１に記載の強誘電体材料を挟んで互いに直交するＸ方向およびＹ方向にストライプ電極を形成した単純マトリックス型のメモリでは、従来同様の複雑なプロセスを高価な装置を用いて実現する必要がある。非特許文献１記載の有機材料を用いたメモリでは、原理は開示されているが、具体的に、大量のメモリを集積して製造することは実現されていない。また、記録層にあたる自己組織化膜は単分子膜であるので、記録層の基板となる第１の電極表面に分子長さレベルの極めて高い平坦性が必要となり、電極表面の凹凸が大きい場合、記録層となる単分子膜に被覆されない部分が生じやすいため、前記第１の電極と前記第２の電極の間で短絡を生じやすい。
【０００４】
本発明の目的は、メモリを大量に集積することが容易で、安価に実現可能であり、しかも信頼性の高いメモリ素子とその製造技術を提供することである。
【課題を解決するための手段】
【０００５】
前記の課題を解決するためになされた本発明のメモリ素子は、図１に示す如く、第１の電極１２と、該第１の電極１２上に配置された、メモリ機能を有する有機化合物を含む層１６が微粒子１５の表面に形成された複合微粒子１４と、前記第１の電極１２に対して、前記複合微粒子１４を介して配置された第２の電極１９１から構成される。
【０００６】
一般に、電極表面は凹凸を持っており、特に長距離にわたって分子長レベルでの凹凸の少ない平坦な表面を得ることは極めて困難である。これに対して微粒子では、第１の電極の表面の凹凸と比較して滑らかな表面を持つものを容易に作製しうる。従って、微粒子表面には、メモリ機能を有する有機化合物を均一に被覆し易い。本発明のメモリ素子においては、メモリ機能を有する有機化合物を含む層１６が微粒子１５の表面に形成された複合微粒子１４を、第１の電極１２と第２の電極１９１との間に介在させた構成を採ることで、分子の膜ではカバーしきれない電極表面の凹凸を、該凹凸よりも相対的に大きな複合微粒子を用いることにより、凹凸を十分カバーして複合微粒子を当該電極上に配置することができる。これによって、導電性の微粒子と第１の電極間、導電性の微粒子と第２の電極間の短絡を生じにくくすることができ、更に、第１の電極と第２の電極との間の短絡についてはより生じにくくすることができる。
【０００７】
なお、本明細書中における「メモリ機能を有する有機化合物」とは、外部からの入力、たとえば、電界、電流、熱、磁界などにより、状態１から別の状態２へと変換が可逆的あるいは非可逆的に可能な有機化合物であり、かつ、状態１と状態２の差異が、外部に情報（たとえば、電圧、電流、磁界など）として出力することができる有機化合物を指す。状態１、状態２とは、たとえば、導電性（抵抗）、分極、磁性などの一状態である。また、外部からの入力あるいは、外部への出力、または、その両方が、第１の電極と第２の電極を介して行われる。
【０００８】
本発明のメモリ素子における第２の電極は、導電性材料からなる微粒子で構成されるのが好ましい。導電性材料からなる微粒子の表面は一般に極めて滑らかな表面を有しており、メモリ機能を有する有機化合物を含む層が形成されている微粒子が導電性の微粒子であっても、メモリ機能を有する有機化合物を含む層が形成されている微粒子や第１の電極と短絡を生じにくい。このような導電性材料からなる微粒子で構成される第２の電極は、たとえば塗布法、印刷法、インクジェットプリント法など、常温近傍の温度でのプロセスにて形成することが可能であり、蒸着法やスパッタ法などのようにエネルギーを持った原子やクラスタを供給する方法と比較して、第２の電極形成時に、吸着しているメモリ機能を有する有機化合物にダメージを与えにくい。
【０００９】
また前記メモリ機能は、有機化合物の導電率が、印加された電圧に対してヒステリシスを持つことを利用して実現されたものであるのが好ましい。有機化合物の導電率が、印加された電圧に対してヒステリシスを持つとは、たとえば、初期状態である状態１の有機化合物（導電率はＳ１）を挟む２つの電極の間にかける電圧を０から大きくしていく時、ある閾値電圧Ｖ１以上の電圧で、有機化合物の状態が状態２に転移し、それに伴い導電率がＳ２に変化し、この状態から電圧を降下していくとき、Ｖ１よりも小さい電圧でも状態２を有機化合物は維持し、Ｖ１より小さい電圧Ｖ２以下で導電率がＳ１である初期状態の状態１に戻る現象を意味する。このような場合、電圧Ｖ２以下の電圧の印加または、電圧Ｖ１以上の電圧の印加で、データの書き込みまたは消去を行い、電圧Ｖ３（Ｖ２＜Ｖ３＜Ｖ１）の印加時の導電率を計測することで、データの書込み／読出しが可能なメモリが実現される。２つの電極でメモリ機能を有する有機化合物を挟んだ単純な構造でデータの書き込みと読み出しが実現できるので、容易に大量のメモリを集積することが可能である。
【００１０】
前記メモリ機能を有する有機化合物を含む層は、自己組織化単分子膜（Ｓｅｌｆ−ａｓｓｅｍｂｌｅｄ  Ｍｏｎｏｌａｙｅｒ：ＳＡＭ）で構成されるのが好ましい。ＳＡＭとは、膜を構成させる有機化合物の溶液に基板を浸すだけで自発的に形成される組織化された膜を意味する。ＳＡＭには、代表的なものとしてアルカンチオールＳＡＭなどの有機硫黄系のＳＡＭやシランカップリング剤を用いた有機シラン系のＳＡＭのほか、静電的な吸着を利用したＳＡＭがある。ＳＡＭ膜を利用することにより、緻密で単分子層の極めて薄い膜が、非常に簡単なプロセス（基本的に、基板を目的有機化合物の溶液に浸すのみ）で作製可能である。
【００１１】
本発明のメモリ素子は、通常、基板の一方側（基板の厚さ方向一方側）に第１の電極１２、複合微粒子１４および第２の電極１９１が順次形成されて実現される。本発明においては、第１の電極と第２の電極の交差する領域（すなわち、基板の厚さ方向に関しメモリ素子をみたときに第１の電極と第２の電極とが互いに重なり合う領域）以外の基板表面および第１の電極の表面が、電気的に絶縁性の有機化合物で被覆されていてもよい。電気的に絶縁性とは、少なくとも、メモリの動作電圧の範囲内において電気的な絶縁性を有することを意味する。絶縁性の有機化合物の存在により、記録に関与する領域（記録領域）を制限することができるので、漏れ電界により記録領域が第１の電極と第２の電極の交差する領域の周囲に広がることを防止し、隣接する記録単位の間の相互作用（干渉など）を抑えることができる。
【００１２】
第１の電極と第２の電極は、それぞれ帯状で、交差した配置にすることが集積などの点で好ましい。ある厚さを有する第１の電極が、平坦な基板表面の上に形成されている場合には、第１の電極の厚さ分の大きさの段差を越えて第２の電極を形成する必要がある。この場合、段差による断線や、段差に起因した第１の電極と第２の電極の間の短絡などを防止するためには、第１の電極の厚さは薄い方が好ましいが、第１の電極の抵抗値を低くするためには、ある程度の厚さが必要である。また、第１の電極と基板との間の段差は、第１の電極あるいは基板の上に吸着あるいは反応させる有機化合物の層における分子の並びや、密度などの均一性に乱れを生じる原因となるので、できるだけ小さい方が望ましい。
【００１３】
また本発明においては、一表面側に凹部を有する基板を用い、第１の電極が、前記基板の凹部に埋設されたかたちで形成されてもよい。これにより、平坦な基板表面に第１の電極を形成する場合と比較して、基板と第１の電極によって生じる段差を小さくでき、電極の断線や短絡、有機化合物の層における分子の並びや密度などの均一性の乱れを抑えることが可能となり、素子の信頼性を高めることが可能となる。
【００１４】
本発明のメモリ素子は、上述した構成を備えるならば、その製造方法は特に制限されるものではないが、本発明においては、上記メモリ素子を好適に製造することができるメモリ素子の新規な製造方法も提供する。本発明のメモリ素子の製造方法は、基板に第１の電極を形成する工程と、該第１の電極の上に、第１の有機化合物を含む層を形成する工程と、前記基板の上に第２の有機化合物を含む層を形成する工程と、所定の形状の領域の前記第１の有機化合物を含む層および前記第２の有機化合物を含む層を除去する工程と、メモリ機能を有する第３の有機化合物を含む層が第１の微粒子の表面を覆って吸着または反応して形成された複合微粒子を、前記第１の有機化合物を含む層が除去された前記第１の電極の上に選択的に吸着させる工程と、第４の有機化合物を含む層を前記第２の有機化合物を含む層が除去されて露出した前記基板上に形成する工程と、分散媒に分散させた導電性の第３の微粒子を、第３の有機化合物を含む層および第４の有機化合物を含む層の表面に供給し、前記分散媒を蒸発、乾燥させて前記第３の有機化合物を含む層および前記第４の有機化合物を含む層の存在する領域の上に導電性の前記第３の微粒子から構成される第２の電極を形成する工程とを基本的に含み、前記第１の電極に吸着または反応した前記第１の有機化合物を含む層の表面側、および、前記基板に吸着または反応した前記第２の有機化合物を含む層の表面側が前記分散媒と親和性がなく、かつ、前記第３の有機化合物を含む層の表面側、および前記第４の有機化合物を含む層の表面側が前記分散媒と親和性を有することを特徴としている。なおここで「表面側」とは、各層において基板から離反した側を指す。
【００１５】
本発明において、親和性が大きいとは、単独でいるよりも親和性を有する対象に接触していた方が系の自由エネルギーが小さいことを意味する。親和性の代表的なものとしては、材料の水に対する親和性を表す疎水性、親水性が挙げられる。疎水性及び親水性は、それぞれ水に対する親和性小さいこと及び水に対する親和性が大きいことを意味する。ある対象物の液体に対する親和性の計測は、たとえば接触角測定法によって評価できる。接触角測定法とは、平面状の前記対象物表面に前記液体の液滴１つを乗せたときの液滴と表面との接触面の境界線のある一点における液滴表面の接線と前記対象物表面との間の角度（接触角）を測定する方法である。接触角が大きいほど親和性が小さく、接触角が小さいほど親和性は大きい。なお、本発明においては、たとえば液体が水である場合には、接触角測定法によって測定された接触角が概ね５０°以下の場合には親和性が大きく、概ね９０°を越える場合には親和性が小さいものと評価する。
【００１６】
前述の本発明のメモリ素子の製造方法において、第１の電極の形成よりも後の工程は、室温近傍の温度で実行可能であり、特に加熱などの工程を経ないので、熱によるダメージを受けやすい材料を使用することが可能である。所定の形状の領域の前記第１の有機化合物を含む層、および前記第２の有機化合物を含む層を除去する工程で、パターン形成のためのマスクを使用する場合があるが、パターン同士を厳密に位置合わせする必要のある工程がないので、簡便な工程で素子を作製できる。前記複合微粒子を前記第１の電極上に吸着または反応させてパターンを形成する工程は、有機化合物と被吸着物との選択的な吸着または反応を利用しており、また、前記第３の微粒子から構成される第２の電極のパターンを形成する工程では、分散媒と各層の表面側との親和性の違いを利用している。両者共に材料を供給するだけで自己組織的に進行する工程であるので、通常のフォトリソグラフィーとエッチングによるパターン形成工程と比較して、簡便で、ステッパなどの高価な装置も必要ではなく、工程に伴うダメージも少ない。
【００１７】
第４の有機化合物として前記分散媒と親和性のある官能基を有するものを用い、前記官能基が外側となるように第４の有機化合物を第２の微粒子に吸着させてなる複合微粒子を用いることによって前記第４の有機化合物を含む層を形成するようにしてもよい。このようにして第４の有機化合物を含む層を形成することで、第２の微粒子の大きさを適当な大きさにすることにより、第１の電極上の領域と基板上の領域での高さをほぼ同じにそろえることができる。これにより、第１の電極上と基板上の領域の段差に起因して第２の電極が不連続になる可能性を少なくすることができる。
【００１８】
第１の有機化合物および第２の有機化合物として親水基または疎水基を有するものを用い、かつ、第３の有機化合物および第４の有機化合物として疎水基または親水基を有するものを用い（すなわち、第１の有機化合物および第２の有機化合物として親水基を有するものを用いる場合には、第３の有機化合物および第４の有機化合物として疎水基を有するものを用いる）、これら有機化合物を含む各層を、いずれも前記官能基が表面側となるように形成するようにしてもよい。
【００１９】
第１の有機化合物および第２の有機化合物として疎水基を有するものを用い、かつ、第３の有機化合物および第４の有機化合物として親水基を有するものを用い、これらの有機化合物を含む各層を、いずれも前記官能基が表面側となるように形成する場合、前記第３の微粒子から構成される第２の電極のパターンを形成する工程において、前記第３の微粒子を分散する分散媒として親水性の分散媒を用いることにより、前記第３の微粒子を分散する分散媒を、第３の有機化合物を含む層の表面側および第４の有機化合物を含む層の表面側に供給するだけで、分散媒と各層の表面側の親和性の違いを利用して、第１の有機化合物を含む層および第２の有機化合物を含む層の存在する疎水性の領域では、分散媒がはじかれ、前記第３の有機化合物を含む層および前記第４の有機化合物を含む層の存在する親水性の領域にのみ、前記第３の微粒子を分散した分散媒を自己組織的に凝集させることができる。前記第３の有機化合物を含む層および前記第４の有機化合物を含む層の存在する親水性の領域にのみ自己組織的に前記第３の微粒子を分散した分散媒を蒸発などにより除去すると、導電性の第３の微粒子からなる第２の電極が前記第３の有機化合物を含む層および前記第４の有機化合物を含む層の存在する親水性の領域にのみ自己組織的に形成される。このような第２の電極の形成は、材料を供給するだけで自己組織的に進行する工程であるので、通常のフォトリソグラフィーとエッチングによるパターン形成工程と比較して、簡便で、ステッパなどの高価な装置も必要ではなく、工程に伴うダメージも少ない。
【００２０】
第１の有機化合物および第２の有機化合物として親水基を有するものを用い、かつ、第３の有機化合物および第４の有機化合物として疎水基を有するものを用い、これらの有機化合物を含む各層を、いずれも前記官能基が表面側となるように形成する場合には、第３の微粒子を疎水性の溶媒に分散させることにより、同様の効果が得られる。
【００２１】
また本発明においては、上記とは異なる以下のようなメモリ素子の製造方法も提供する。すなわち、基板に第１の電極を形成する工程と、該第１の電極の上に、第１の有機化合物を含む層を形成する工程と、前記基板の上に、第２の有機化合物を含む層を形成する工程と、所定の形状の領域の前記第１の有機化合物を含む層および前記第２の有機化合物を含む層を除去する工程と、メモリ機能を有する第３の有機化合物を含む層が表面に形成された第１の微粒子を、前記第１の有機化合物を含む層が除去された前記第１の電極の上に選択的に吸着させる工程と、第４の有機化合物を含む層を前記第２の有機化合物を含む層が除去されて露出した前記基板上に形成する工程と、導電性の第３の微粒子を、前記の表面に供給し、第３の有機化合物を含む層および第４の有機化合物を含む層の存在する領域の上に導電性の前記第３の微粒子から構成される第２の電極が形成する工程とを基本的に含み、前記第３の微粒子が、前記第１の有機化合物を含む層の表面側および前記第２の有機化合物を含む層の表面側とは吸着性または反応性がなく、かつ、前記第３の有機化合物を含む層の表面側および前記第４の有機化合物を含む層の表面側と吸着性または反応性がある官能基を表面に有するか、該官能基を有する有機化合物を表面に吸着または反応させたものであることを特徴とするメモリ素子の製造方法である。
【００２２】
かかる態様のメモリ素子の製造方法においても、第１の電極の形成よりも後の工程は、室温近傍の温度で実行可能であり、特に加熱などの工程を経ないので、熱によるダメージを受けやすい材料を使用することが可能である。所定の形状の領域の前記第１の有機化合物を含む層および前記第２の有機化合物を含む層を除去する工程で、パターン形成のためのマスクを使用する場合があるが、パターン同士を厳密に位置合わせする必要のある工程がないので、簡便な工程で素子を作製できる。
【００２３】
前記第３の有機化合物を含む層または前記第４の有機化合物を含む層が表面に形成された微粒子を前記第１の電極上または前記基板上への吸着または反応させてパターンを形成する工程および、前記第３の微粒子から構成される第２の電極のパターンを形成する工程では、有機化合物を含む層同士（有機化合物の官能基同士）の選択的な吸着または反応を利用しており、これらは材料を供給するだけで自己組織的に進行する工程であるので、通常のフォトリソグラフィーとエッチングによるパターン形成工程と比較して、簡便で、ステッパなどの高価な装置も必要ではなく、工程に伴うダメージも少ない工程である。
【００２４】
第４の有機化合物を含む層が、第４の有機化合物を第２の微粒子に吸着させてなる複合微粒子を用いて形成され、前記第２の微粒子が、前記第３の有機化合物を含む層の表面側および前記第４の有機化合物を含む層の表面側と吸着性または反応性を有する官能基を有する有機化合物を予め吸着されてなるものであってもよい。前記複合微粒子を用いて第４の有機化合物を含む層を形成することで、第２の微粒子の大きさを適当な大きさにすることにより、第１の電極上の領域と基板上の領域での高さをほぼ同じにそろえることができる。これにより、第１の電極上と基板上の領域の段差に起因して第２の電極が不連続になる可能性を少なくすることができる。
【００２５】
また、本発明のメモリ素子の製造方法においては、前記いずれの態様であっても、第１の有機化合物を含む層および第２の有機化合物を含む層を除去する工程が、電子線、光または粒子線を照射する工程であってもよい。所定の領域にのみ電子線、光または粒子線を照射することで、所定の形状の領域の第１の有機化合物を含む層および第２の有機化合物を含む層のみを除去することができる。所定の領域にのみ電子線、光または粒子線を照射する方法としては、たとえば、所定の形状のマスクを通して照射する方法、電子線、光または粒子線を適当な断面積のビーム状に絞り、このビームを操作することで所定の領域にのみ電子線、光または粒子線を照射する方法などがある。
【００２６】
基板上に第１の電極を形成する工程が、前記基板に形成された凹状のパターンに、前記第１の電極を埋め込む工程であってもよい。第１の電極と第２の電極は、それぞれ帯状で、交差した配置にすることが集積などの点で好ましい。その場合には第１の電極の厚さに依存した段差を通って第２の電極を形成する必要があるので、段差による断線や段差に起因した第１の電極と第２の電極の間の短絡などを防止するためには、第１の電極の厚さは薄い方が好ましいが、第１の電極の抵抗値を低くするためには、ある程度の厚さが必要である。また、第１の電極と基板との間の段差は、第１の電極あるいは基板の上に形成される有機化合物を含む層の構造や、密度などの均一性に乱れを生じる原因となるので段差はできるだけ小さい方が望ましい。基板に形成された凹状のパターンに、第１の電極を埋め込むことにより、基板と第１の電極によって生じる段差を小さくすることが可能となる。これにより、電極の断線や短絡、有機化合物を含む層における分子の並びや密度などの均一性の乱れを抑えることが可能となり、素子の信頼性を高めることが可能となる。
【発明の効果】
【００２７】
本発明によれば、２つの電極の間に分子層レベル程度の極めて薄い薄膜の記録層を持つメモリ素子において、電極間の短絡の可能性の少ない信頼性の高い構造を実現できる。また、本発明に関する構造を、有機化合物を含む層へのダメージが少なく、簡便で、安価な製造工程で製造することが可能となる。
【発明を実施するための最良の形態】
【００２８】
以下、本発明に基づく有機メモリ素子の実施の形態について説明する。
（実施の形態１）
本実施形態を、図を用いて説明する。
＜構造＞
図２は、本発明に基づくメモリ素子の構造の１例を示す斜視図である。本発明に基づくメモリ素子は、基板２１に配置された第１の電極２２と、該第１の電極２２上に配置されたメモリ機能を有する第３の有機化合物を含む層２６が第１の微粒子２５の表面に形成された複合微粒子２７と、前記第１の電極２２に対して、前記複合微粒子２７を介して配置された第２の電極２９１を、基本的に備える。
【００２９】
前記基板２１としては、該基板２１自体が所定の絶縁性を有する材料で構成されていてもよいし、少なくとも表面に、絶縁性の材料からなる層が形成されたものでもよい。
【００３０】
前記第１の電極２２は、図２に示すように、前記基板２１に埋設されていてもよい。基板に形成された凹部の深さは、前記第１の電極２２の厚さに応じて適宜選択することができるが、通常、数ｎｍ〜１μｍ、好ましくは数十ｎｍ〜数百ｎｍである。
【００３１】
前記基板２１および前記第１の電極２２の表面のうち、メモリ機能を有する前記第３の有機化合物を含む層２６が表面に形成された前記第１の微粒子２５、および第４の有機化合物を含む層２８が配置されていない領域が、第１の有機化合物を含む層２３および第２の有機化合物を含む層２４で被覆されていてもよい。かかる場合、第１の有機化合物および第２の有機化合物は、少なくともメモリの動作電圧の範囲内において電気的に絶縁性であることが好ましい。
【００３２】
前記第２の電極２９１は、導電性材料からなる第３の微粒子２９で構成されていてもよい。前記第３の微粒子２９の粒子径は、数ｎｍ〜１μｍ、好ましくは数十ｎｍ〜１００ｎｍである。前記第３の微粒子２９の形状は、表面に突起や凹凸が少なく、滑らかな面であることが望ましい。また特に好ましいのは、表面の滑らかな略球状あるいは略楕円球状である。
【００３３】
前記第１の微粒子２５の大きさは、数ｎｍ〜１μｍ、好ましくは数十ｎｍ〜１００ｎｍ程度である。また、前記第１の微粒子２５の大きさは、前記第１の電極２２の表面粗さの大きさと同程度以上の大きさが好ましい。前記第１の微粒子２５の形状は、表面に突起や凹凸が少なく、滑らかな面であることが望ましい。また特に好ましいのは、表面の滑らかな略球状あるいは略楕円球状である。
【００３４】
前記第１の有機化合物を含む層２３、前記第２の有機化合物を含む層２４、前記第３の有機化合物を含む層２６および前記第４の有機化合物を含む層２８は、その少なくともいずれかが、自己組織化単分子膜（ＳＡＭ膜）であることが好ましい。
＜製法＞
図３〜図５は、本発明に基づくメモリ素子の製造工程の１例を説明するためのフロー図である。まず、基板３１に埋め込まれた第１の電極３２を作製する。図３（ａ）に示す如く、前記基板３１に公知のリソグラフィー法とエッチングにより、凹状のパターンを形成する。
【００３５】
次に、図３（ｂ）に示す如く、凹部の深さ以上の膜厚の前記第１の電極３２を構成する材料からなる薄膜を形成する。該薄膜の作製方法としては、特に限定されないが、蒸着法、スパッタリング法、ＣＶＤ法、塗布法、めっき法などの公知の方法が用いられうる。
【００３６】
次いで、図３（ｃ）に示す如く、凹部の前記薄膜の表面が前記基板３１の表面とほぼ同一表面になり、前記基板３１の表面が露出するまで前記薄膜を研磨する。研磨方法については、公知の方法が用いられうるが、前記第１の電極の材料が金属の場合、たとえば、化学機械研磨（ＣＭＰ）法が好ましい例として挙げられる。ＣＭＰ法によれば、電極面と基板面の高低差を極めて小さく（数１０ｎｍ程度が可能）することが可能である。前記のような、基板に埋め込まれた電極を作製する一連の方法は、ダマシン法と呼ばれ、ＬＳＩの多層配線技術の一つとして公知である。
【００３７】
次に図３（ｄ）に示す如く、前記基板３１の表面に、たとえば親水性／疎水性のように溶媒に対して特定の親和性を有する第２の有機化合物を用いて、当該第２の有機化合物を含む層３４を形成する。第２の有機化合物を含む層３４は、たとえば有機ＳＡＭ膜を利用して形成するのが好ましい。前記第２の有機化合物としては、一方の端が前記基板３１の材料に選択的に反応または吸着する官能基を有し、他方の端は、たとえば親水性／疎水性のようにある溶媒に対して特定の親和性を有する官能基を有する有機化合物が本方法では用いられ、特には、自己組織的に均一な分子膜を形成する有機化合物が好ましく用いられる。前記第２の有機化合物を適当な溶媒に溶解した溶液に、前記第１の電極３２を埋設した前記基板３１を浸漬すると、前記第２の有機化合物の一方の官能基が前記基板３１に吸着または反応し、前記第２の有機化合物の他端を表面側にして、単分子膜が形成される。
【００３８】
次に、図４（ｅ）に示す如く、前記第１の電極３２の表面に、たとえば親水性／疎水性のように溶媒に対して特定の親和性を有する第１の有機化合物を含む層３３を形成する。形成方法としては、たとえば有機自己組織化単分子膜（ＳＡＭ膜）を利用した方法が好ましい。前記第１の有機化合物を含む層３３として、一方の端が前記第１の電極３２の材料に選択的に反応または吸着する官能基を有し、他方の端は、たとえば親水性／疎水性のように溶媒に対して特定の親和性を有する官能基を有する分子で、自己組織的に均一な分子膜を形成するものが本方法では用いられる。前記の分子の溶液に、前記の第１の電極３２を埋設した基板３１を浸漬すると、前記第１の有機化合物の一方の官能基が前記第１の電極に吸着し、前記第１の有機化合物の他端を表面側にして、単分子膜が形成される。
【００３９】
前記第２の有機化合物を含む層３４を前記基板３１の上に形成する工程と、
前記第１の有機化合物を含む層３３を前記第１の電極３２の上に形成する工程を実施する順番は、特に限定されない。
【００４０】
次に、図４（ｆ）に示す如く、帯状の前記第１の電極３２の長手方向とは平行でない方向、好ましくはほぼ直交する方向の帯状の形状の領域に、たとえばＵＶなどの光、電子線、粒子線などのエネルギー束を照射し、照射された部分の前記第１の有機化合物を含む層３３および前記第２の有機化合物を含む層３４を除去する。所定の領域にのみ電子線、光、粒子線を照射する方法としては、たとえば、所定の形状のマスクを通して照射する方法、電子線、光、粒子線を適当な断面積のビーム状に絞り、このビームを操作することで所定の領域にのみ電子線、光、粒子線を照射する方法などが用いられうる。照射する電子線、光、粒子線には、前記第１の有機化合物と前記第１の電極３２、および、前記第２の有機化合物と前記基板３１の吸着エネルギーまたは結合エネルギー以上のエネルギーが必要とされる。具体的には、たとえば、光としてＵＶ光を用いる場合には、波長１９３ｎｍのＡｒＦレーザー光や、波長２４８ｎｍのＫｒＦレーザー光などが用いられる。
【００４１】
次に、図４（ｇ）に示す如く、第４の有機化合物を含む層３８を、前記基板の前記第２の有機化合物を含む層３４が除去された領域に形成する。具体的な方法としては、たとえば、一方の端が前記基板３１に吸着または反応する官能基を有し、かつ、他端に前記第３の有機化合物と同様の親和性を有する官能基を有する第４の有機化合物を、前記基板３１に選択的に反応または吸着させる。前記第４の有機化合物を溶解した溶液に、前記第２の有機化合物が除去された構造体を浸漬することで、前記第４の有機化合物を含む層３８が自己組織的に形成される。前記第４の有機化合物は、メモリ機能、導電性などの性質は特に限定されないが、メモリ機能を有しない、非導電性の有機化合物であることが望ましい。
【００４２】
次いで、図４（ｈ）に示す如く、前記第１の有機化合物を含む層３３が除去された前記第１の電極３２のパターン上に、複合微粒子３７を選択的に吸着させる。複合微粒子３７は、前述のように第１の微粒子３５の表面に、メモリ機能を有する第３の有機化合物を含む層３６が形成されてなる構成のものである。第３の有機化合物を含む層３６は、第１の微粒子３５の表面を覆って吸着または反応することで形成されてなる。前記第３の有機化合物としては、一方の端が前記第１の微粒子３５に吸着または反応する官能基を有し、他方の端に前記第１の電極３２に吸着または反応する官能基であって、かつ、前記第１の有機化合物および前記第２の有機化合物と親和性がある溶媒に対して親和性を有しない官能基を有する有機化合物を用いる。メモリ機能を有する前記第３の有機化合物を含む層３６は、たとえば前記第３の有機化合物の溶液に、前記第１の微粒子３５を投入することにより自己組織的に形成できる。複合微粒子３７を前記第１の有機化合物を含む層３３が除去された前記第１の電極３２のパターン上に選択的に吸着させる方法としては、たとえば前記第３の有機化合物を含む層３６が表面を覆って吸着または反応した第１の微粒子３５を溶媒に分散させ、この分散液中に前記第１の有機化合物を含む層３３および前記第２の有機化合物を含む層３４を所望の領域にわたって除去した構造体を浸漬することで、自己組織的に作製する方法が挙げられる。
【００４３】
次に、
前記第１の有機化合物を含む層３３および第２の有機化合物を含む層３４の表面側（基板３１側とは反対の側）の末端の官能基と親和性がなく、かつ、前記第３の有機化合物を含む層３６および前記第４の有機化合物を含む層３８の表面側の末端の官能基と親和性のある分散媒に分散させた導電性の第３の微粒子３９を、前記の表面に供給する。
【００４４】
導電性の前記第３の微粒子３９が分散された分散媒は、前記第１の有機化合物および前記第２の有機化合物と親和性がないので、前記分散媒と親和性のある前記第３の有機化合物および前記第４の有機化合物の存在する帯状の領域上にのみ凝集させることができる。溶媒を蒸発、乾燥させることで、図５（ｉ）に示す如く、前記第３の有機化合物を含む層３６および前記第４の有機化合物を含む層３８の存在する帯状の領域の上にのみ導電性の前記第３の微粒子３９が残り、第２の電極３９１が形成できる。
【００４５】
導電性の第３の微粒子３９を分散させた分散液を表面に供給する方法は、たとえば、浸漬法、塗布法、スピンコート法などが用いられうる。一回の過程で前記第２の電極３９１の形成が不充分である場合には、分散液の供給と乾燥を数回繰り返してもよい。また一回の過程で前記第２の電極３９１の形成が不充分である場合には、数回繰り返す代わりに、電解めっき法や無電解めっき法などの方法を用いてもよい
。
＜材料＞
基板としては、少なくとも表面に、絶縁性の材料からなる膜が形成されたもので、特定の官能基との反応または吸着を生じる性質を有するものであれば特に限定されない。前記絶縁性の材料としては、たとえば、シリコン酸化膜、アルミニウム酸化膜が、通常水酸基で表面が覆われているため、特に好ましいものとして挙げることができる。
【００４６】
第１の電極の材料としては、所定の導電性を有していれば特に限定されないが、たとえば、金、銀、銅、白金、パラジウムなどの金属のほか、ポリアニリン類、ポリアセチレン類などの導電性高分子、ＩＴＯなどの酸化物導電体などが用いられうる。
【００４７】
第１の有機化合物は、たとえばｎ−アルカンや、それに側鎖を持つもの、あるいは、これらの分子の水素の一部がフッ素で置換されたものなどを主たる骨格構造として持ち、その一方の端に前記第１の電極の材料に選択的に反応または吸着する官能基を有し、他方の端は、前記第３の微粒子を分散させている分散媒に対し親和性を有しない官能基を有する分子が用いられうる。
【００４８】
自己組織的に均一な分子膜を形成するものがより好ましい。電極材料と該電極材料に選択的に吸着または反応する官能基の組合せとしては、たとえば、金、銀、およびパラジウムとチオール基またはジチオール基、アルミニウムとリン酸基などがある。また、電極材料に分子が吸着または反応するように、電極材料が、特定の官能基で修飾されていてもよい。電極材料を修飾する官能基と、これに選択的に吸着または反応する官能基の組み合わせとしては、たとえば、水酸基と水酸基、クロロ基と水酸基、水酸基とカルボキシル基、水酸基とメトキシ基、水酸基とエトキシ基、アミノ基とアルデヒド基、などが挙げられる。また、前記第１の有機化合物は、電気的に絶縁性であることが好ましい。
【００４９】
前記第１の有機化合物と前記第１の電極の材料との組み合わせは多様であり、特に制限されるものではないが、たとえば前記第１の電極の材料が金、銀、銅である場合には、第１の有機化合物としてアルカンチオール類、フルオロアルカンチオール類などを組み合わせるのが好ましい。
【００５０】
前記第２の有機化合物としては、たとえば、ｎ−アルカンや、それに側鎖を持つもの、あるいは、これらの分子の水素の一部がフッ素で置換されたものなどを主たる骨格構造として持ち、その一方の端に前記基板の材料に選択的に反応または吸着する官能基を有し、他方の端は、前記第３の微粒子を分散させている分散媒に対し親和性を有しない官能基を有する有機化合物が用いられうる。自己組織的に均一な分子膜を形成するものが好ましい。主鎖の長さは、たとえばｎ−アルカンでは、炭素数が３以上が好ましい。基板の材料とこれに選択的に反応または吸着する官能基の組み合わせとしては、基板材料表面の官能基、あるいは、基板材料の表面を修飾する官能基として例を挙げると、水酸基と水酸基、クロロ基と水酸基、水酸基とカルボキシル基、水酸基とメトキシ基、水酸基とエトキシ基、アミノ基とアルデヒド基、水酸基とクロロシランなどが挙げられる。また、第２の有機化合物は、電気的に絶縁性の有機化合物が好ましい。
【００５１】
第２の有機化合物と前記基板の材料との組み合わせは多様であり、特に制限されるものではないが、たとえば、基板の材料がガラスやシリコン酸化膜である場合には、アルキルシラノール類、フルオロアルキルシラノール類、アルキルメトキシシラン類、フルオロアルキルメトキシシラン類、アルキルエトキシシラン類、フルオロアルキルエトキシシラン類、アルキルクロロシラン類などを組み合わせるのが好ましい。
【００５２】
第３の有機化合物にて表面を覆われることで前記複合微粒子を形成する第１の微粒子を構成する材料としては、電極材料として所定の導電性を有しているものが好ましい。たとえば、金、銀、銅、白金、パラジウムなどの金属のほか、導電性高分子、酸化物導電体などが好ましい材料として用いられうる。
【００５３】
メモリ機能を有する第３の有機化合物としては、たとえば鎖状の有機化合物の両端に電圧を印加することで、その導電性を可逆的に変化させることができる有機化合物が好ましい。かかる第３の有機化合物の具体的な例としては、２’−アミノ−４−エチニルフェニル−４’−エチニルフェニル−５’−ニトロ−１−ベンゼンチオール、４−エチニルフェニル−４’−エチニルフェニル−２’−ニトロ−１−ベンゼンチオールなどが公知である。たとえばこれらの有機化合物を金電極表面に吸着させて層を形成した後、該膜上に金電極を形成して、前記有機化合物が金電極でサンドイッチされた構造を形成する。上下の金電極間に印加する電圧を０から大きくしていきつつ、電流を計測すると、ある閾値電圧Ｖ１以上の電圧で、急激に電流が流れ始める（高抵抗状態から低抵抗状態に変化する）。次に、逆に電圧を低下させていくと、前記の閾値電圧Ｖ１以下になっても電流が流れ（低抵抗状態が維持され）、前記閾値電圧Ｖ１より小さい電圧Ｖ２以下で電流が急激に流れなくなる（低抵抗状態から高抵抗状態に変化する）。本発明に用いられる前記第３の有機化合物としては、前記の公知の有機化合物において、チオール基を置換する官能基、および、チオール基とは反対側の末端のフェニル基に付加される官能基として、前記第１の電極の形成材料と吸着または反応する官能基、および、前記第３の微粒子を分散させた分散媒と親和性を有する官能基を有する有機化合物が例として挙げられる。前記第１の電極の形成材料と吸着または反応する官能基としては、前記第１の電極の材料に応じて適宜選択することができるが、たとえば、前記第１の電極が、金、銀、銅およびパラジウムの場合には、チオール基が好ましい例として挙げられる。
【００５４】
前記第３の微粒子を分散させた分散媒と親和性を有する官能基としては、たとえば親水性の分散媒に親和性を有する官能基としては、水酸基、カルボキシル基、アミノ基、チオール基、カルボニル基、硫酸基などが挙げられる。疎水性の分散媒に親和性を有する官能基としては、メチル基などのアルキル基、フェニル基、フルオロ基、フッ素化アルキル基、シリコーン基などが挙げられる。
【００５５】
前記第４の有機化合物は、メモリ機能、導電性などの性質は特に限定されないが、メモリ機能を有しない、非導電性の有機化合物であることが望ましい。たとえばアルカン、フッ素化アルカン類や、それに側鎖を持つものなどの骨格構造の一方の端に前記基板の材料に選択的に反応または吸着する官能基を有し、かつ、該官能基が、前記第３の微粒子を分散させている分散媒と親和性を有し、かつ、他方の端は、前記第２の微粒子に吸着または反応する官能基を有する有機化合物で、自己組織的に均一な分子膜を形成するものが用いられる。前記基板３１の材料と、これに選択的に反応または吸着する官能基の組み合わせとしては、基板表面自体の官能基、あるいは、基板材料の表面を修飾する官能基として例を挙げると、水酸基と水酸基、クロロ基と水酸基、水酸基とカルボキシル基、水酸基とメトキシ基、水酸基とエトキシ基、アミノ基とアルデヒド基、水酸基とクロロシランなどが挙げられる。前記基板の材料との組み合わせは多様であるが、具体的に好ましい１例を挙げれば、たとえば、ガラスやシリコン酸化物からなる基板、ガラスやシリコン酸化物からなる前記第２の微粒子のように、表面が水酸基で終端されている材料の場合には、ヒドロキシアルキルクロロシラン類、ヒドロキシアルキルメトキシシラン類、ヒドロキシアルキルシラノール類などが挙げられる。
【００５６】
前記第３の微粒子を構成する材料としては、導電性の材料であって、微粒子として適当な溶媒に分散できるものであれば特に限定されないが、たとえば、金、銀、銅、白金、パラジウムなどの金属のほか、導電性高分子、酸化物導電体などが用いられうる。
＜有機化合物を含む層（膜）の評価＞
第１、第２、第３、第４の有機化合物を含む層（膜）の形成状態は、たとえば接触角測定、Ｘ線光電子分光法（ＸＰＳ）、可視紫外吸収分光法などの従来公知の方法を適宜用いて評価することができる。
【００５７】
接触角測定は、前述のように平面状の前記対象物表面に液滴を乗せたときの液滴と対象物表面との接触面の境界線における液滴表面の接線と前記対象物表面との間の角度（接触角）を測定する方法である。接触角が大きいほど親和性が小さく、接触角が小さいほど親和性は大きい。接触角は、対象物最表面の官能基の種類および密度と、液体の種類の組み合わせで決まる。従って、既知の官能基を表面に持つ膜と既知の液体との接触角を測ることにより、官能基を表面に持つ膜を構成する分子の密度を相対的に評価することが出来る。
【００５８】
ＸＰＳは、Ｘ線を試料に照射したときに、生成して真空中に脱出した電子の運動エネルギーを計測する方法であり、その電子を放出した原子の結合エネルギーを評価し、組成および結合状態を調べることが出来る。
【００５９】
可視紫外吸収分光法は、分子による可視から紫外域にわたる光の吸収を測定する方法であり、吸収波長から特定の分子構造の存在を知ることが出来、吸収量からその分子構造を分子内に持つ分子の量を見積もることが出来る。これらの評価法およびその組み合わせにより、第１、第２、第３、第４の有機化合物を含む層（膜）の形成状態を評価することが出来る。
＜効果＞
微粒子では、第１の電極の表面の凹凸と比較して滑らかな表面を持つものを容易に作製しうる。従って、微粒子表面には、メモリ機能を有する有機化合物を含む層を均一に形成し易い。有機化合物を含む層が均一に形成できると、導電性の微粒子と第１の電極間、導電性の微粒子と第２の電極間の短絡が生じにくい。更には、第１の電極と第２の電極は、メモリ機能を有する有機化合物を含む層を介して配置されているので、第１の電極と第２の電極との間の短絡が生じにくくなる。
【００６０】
第２の電極が導電性の微粒子で構成される場合、第２の電極の作製方法として塗布法、印刷法、インクジェットプリント法など、常温近傍の温度のプロセスが利用可能であり、蒸着法やスパッタ法などのようにエネルギーを持った原子やクラスタを供給する方法と比較して、第２の電極形成時に、吸着しているメモリ機能を有する有機化合物の層に対してダメージを与えにくい。
【００６１】
前記第１の有機化合物を含む層、第２の有機化合物を含む層、第３の有機化合物を含む層または第４の有機化合物を含む層として、有機自己組織化膜（ＳＡＭ膜）を利用することにより、緻密で極めて薄い単分子層（膜）が、基本的に、基板を目的分子の溶液に一定時間の間浸漬するだけの極めて簡単なプロセスで作製可能である。
【００６２】
第１の有機化合物および第２の有機化合物として絶縁性の有機化合物を利用することにより、記録に関与する領域（記録領域）を制限することができるので、記録領域が第１の電極と第２の電極の交差する領域を外れて周囲に広がることを防止でき、また、隣接する記録単位の間の相互作用（干渉など）を抑えることも可能となる。
【００６３】
第１の電極を基板に埋設することにより、基板と第１の電極によって生じる段差を小さくすることが可能となる。これにより分子の並びや密度などの均一性の乱れを抑えることが可能となり、素子の信頼性を高めることが可能となる。
【００６４】
第１の有機化合物を含む層、第２の有機化合物を含む層、メモリ機能を有する第３の有機化合物が吸着しまたは反応した第１の微粒子とを含む複合微粒子で形成された層（第３の有機化合物を含む層）、あるいは、第４の有機化合物を含む層（第４の有機化合物が第２の微粒子の表面に吸着または反応した複合微粒子を用いて形成された層）を製造する工程は、通常のフォトリソグラフィーとエッチングによるパターン形成工程と比較して、簡便で、ステッパなどの高価な装置も必要ではなく、工程に伴うダメージも少ない工程である。
（実施の形態２）
本発明に基づく図２の構造のメモリ素子は、以下に記載の方法でも作製することが可能である。
＜製法＞
実施の形態１において、第１の有機化合物を含む層３３を形成する工程と第２の有機化合物を含む層３４を形成する工程の順序が逆であってもよい。また、実施の形態１において、第３の有機化合物３６が第１の微粒子３５の表面を覆って吸着または反応して形成された複合微粒子を前記第１の有機化合物を含む層３３が除去された前記第１の電極３２上に選択的に吸着させる工程と、第４の有機化合物を含む層３８を第２の有機化合物を含む層３４が除去されて露出した前記基板３１の上に選択的に吸着させる工程の順序が逆であってよい。
【００６５】
以下、具体的に説明する。
【００６６】
図２において、実施の形態１の記載の方法と同様にして、基板２１に埋め込まれた第１の電極２２を形成する。
【００６７】
次に、前記第１の電極２２の表面に選択的に反応または吸着する、メモリ機能を有しない第１の有機化合物を用いて、第１の電極２２の表面に当該第１の有機化合物の層（膜）２３を形成する。形成方法としては、たとえば有機ＳＡＭ膜を利用した方法が好ましい。前記第１の有機化合物としては、一方の端に前記第１の電極２２の材料に選択的に反応または吸着する官能基を有する有機化合物であって、自己組織的に均一な分子膜を形成するものが好適に用いられる。前記第１の有機化合物の溶液に、前記第１の電極２２を埋設した基板２１を浸漬すると、前記第１の有機化合物の前記官能基が前記第１の電極２２に吸着し、単分子膜が形成される。
【００６８】
前記基板２１の表面に選択的に反応または吸着する、メモリ機能を有しない第２の有機化合物を用いて、基板２１の表面に当該第２の有機化合物の層（膜）２４を形成する。形成方法としては、たとえば有機ＳＡＭ膜を利用した方法が好ましい。前記第２の有機化合物としては、一方の端が前記基板２１の材料に選択的に反応または吸着する官能基を有する有機化合物であって、自己組織的に均一な分子膜を形成するものが特に好適に用いられる。
【００６９】
次に、実施の形態１に記載と同様にして、部分的に前記第１の有機化合物を含む層２４および前記第２の有機化合物を含む層２３を除去し、次いで、第１の微粒子２５の表面を覆ってメモリ機能を有する第３の有機化合物を含む層２６が形成されてなる複合微粒子２７を、前記第１の有機化合物を含む層２４が除去された前記第１の電極２２上に選択的に吸着させ、更に、基板に選択的に反応または吸着する第４の有機化合物を、第２の有機化合物を含む層２３が除去されて露出した前記基板２１の上に選択的に吸着させて、第４の有機化合物を含む層２８を形成する。
【００７０】
次いで、前記第１の有機化合物を含む層２４の表面側および前記第２の有機化合物を含む層２３の表面側とは反応または吸着せず、かつ、前記第３の有機化合物を含む層２６の表面側および第４の有機化合物を含む層２８の表面側とは反応または吸着する材料からなる導電性の第３の微粒子２９を、前記第３の有機化合物を含む層２６および前記第４の有機化合物を含む層２８上に吸着または反応させて、第２の電極２９１を形成する。
【００７１】
前記第３の微粒子２９は、前記第１の有機化合物を含む層２４の表面側および前記第２の有機化合物を含む層２３の表面側とは反応または吸着せず、かつ、前記第３の有機化合物を含む層２６の表面側および前記第４の有機化合物を含む層２８の表面側の官能基と反応または吸着する官能基で修飾されているか、該官能基を有する有機化合物が該官能基を表面側にして吸着されているものでもよい。
【００７２】
また、前記第３の微粒子２９の吸着工程で前記第２の電極２９１が不完全な場合は、電解めっき法や無電解めっき法などの方法で不完全性を補ってもよい。
＜材料＞
基板、第１の電極の材料は、実施の形態１に記載と同様である。
【００７３】
第１の有機化合物は、たとえばｎ−アルカンや、それに側鎖を持つもの、あるいは、これらの分子の水素の一部がフッ素で置換されたものなどの骨格構造の一方の端に、前記第１の電極の材料に選択的に反応または吸着する官能基を他方の端に有する有機化合物が用いられる。自己組織的に均一な分子膜を形成するものが好ましい。
【００７４】
電極材料と該電極材料に選択的に吸着または反応する官能基の組合せとしては、実施の形態１と同様である。また、実施の形態１の記載と同様に、電極材料に第１の有機化合物が吸着または反応するように、電極材料が、特定の官能基で修飾されていてもよい。
【００７５】
第１の有機化合物において、前記第１の電極の材料に選択的に反応または吸着する官能基に対して前記骨格構造を挟んで他方の端の官能基は、前記第３の有機化合物、第４の有機化合物、および第３の微粒子の表面または、該第３の微粒子の表面を修飾する官能基、あるいは、該第３の微粒子の表面に吸着または反応した有機化合物の前記表面側の末端の官能基と、吸着または反応しない官能基である。そのような官能基の例としては、フルオロ基、メチル基、フッ素置換のメチル基などがある。前記第１の電極の材料と第１の有機化合物の組み合わせは多様であるが、具体的に好ましい１例を挙げれば、前記第１の電極の材料が金、銀、銅の場合には、アルカンチオール類、フルオロアルカンチオール類などが挙げられる。
【００７６】
第２の有機化合物は、たとえばｎ−アルカンや、それに側鎖を持つもの、あるいは、これらの有機化合物の水素の一部がフッ素で置換されたものなどの骨格構造の一方の端に前記基板の材料に選択的に反応または吸着する官能基を有する分子が用いられる。自己組織的に均一な分子膜を形成するものが好ましい。
【００７７】
基板材料と該基板材料に選択的に吸着または反応する官能基の組合せとしては、実施の形態１と同様である。また、実施の形態１の記載と同様に、基板材料に分子が吸着または反応するように、基板材料が、特定の官能基で修飾されていてもよい。
【００７８】
第２の有機化合物において、前記基板の材料に選択的に反応または吸着する官能基に対して、前記骨格構造を挟んで他方の端の官能基は、前記第３の有機化合物、第４の有機化合物、および第３の微粒子の表面または、該第３の微粒子の表面を修飾する官能基、あるいは、該第３の微粒子の表面に吸着または反応した有機化合物の前記表面側の末端の官能基と、吸着または反応しない官能基である。そのような官能基の例としては、フルオロ基、メチル基、フッ素置換のメチル基などがある。
【００７９】
前記基板の材料と前記第２の有機化合物の組み合わせは多様であるが、具体的に好ましい１例を挙げれば、たとえば、基板の材料がガラスやシリコン酸化膜である場合には、アルキルシラノール類、フルオロアルキルシラノール類、アルキルメトキシシラン類、フルオロアルキルメトキシシラン類、アルキルエトキシシラン類、フルオロアルキルエトキシシラン類などが挙げられる。
【００８０】
第３の有機化合物に表面が覆われた第１の微粒子を構成する材料としては、実施の形態１の記載と同様である。
【００８１】
本実施の形態２において用いられるメモリ機能を有する第３の有機化合物としては、実施の形態１に記載の公知の有機化合物において、チオール基を置換する官能基、および、チオール基とは反対側の末端のフェニル基に付加される官能基として、前記第１の電極材料と吸着または反応する官能基、および、前記第３の微粒子または該第３の微粒子の表面を修飾する官能基、または、前記第３の微粒子表面に吸着または反応している有機化合物の外側（すなわち、第３の微粒子表面から離反した側）の官能基と吸着または反応する官能基を有する有機化合物が例として挙げられる。前記第１の電極材料と吸着または反応する官能基としては、実施の形態１に記載したのと同様である。前記第３の微粒子と吸着または反応する官能基としては、第３の微粒子を構成する材料との組み合わせにより多様であるが、たとえば、第３の微粒子を構成する材料が金、銀、またはパラジウムである場合にはチオール基、ジチオール基、第３の微粒子を構成する材料がアルミニウムである場合にはリン酸基が挙げられる。該第３の微粒子の表面を修飾する官能基または前記第３の微粒子表面に吸着または反応している有機化合物の外側の官能基に対して、吸着または反応する官能基の組み合わせとしては、水酸基と水酸基、クロロ基と水酸基、水酸基とカルボキシル基、水酸基とメトキシ基、水酸基とエトキシ基、アミノ基とアルデヒド基などが挙げられる。
【００８２】
第４の有機化合物としては、基板または該基板表面を修飾する官能基と吸着または反応する官能基と、第３の微粒子または該第３の微粒子に吸着または反応している有機化合物の表面側の官能基または前記第３の微粒子表面を修飾している官能基とを、骨格となる構造の両端に有する有機化合物が用いられる。骨格となる構造としては、自己組織化単分子膜を形成しうる絶縁性の骨格構造が好ましく、たとえば、アルキル鎖、フルオロアルキル鎖などが挙げられる。基板材料と該基板材料に選択的に吸着または反応する官能基の組合せとしては、実施の形態１と同様である。第３の微粒子または該第３の微粒子に吸着または反応している有機化合物の外側（すなわち、第３の微粒子表面から離反した側）の官能基、または前記第３の微粒子表面を修飾している官能基の組み合わせとしては、前記第３の有機化合物の場合と同様である。第４の有機化合物の具体的な例としてはたとえば、メルカプトプロピルトリメトキシシラン、アミノプロピルトリメトキシシランなどが挙げられる。
【００８３】
第３の微粒子を構成する材料は、実施の形態１に記載したのと同様である。
＜効果＞
実施の形態１では、導電性の第３の微粒子を分散させた分散媒と、メモリ機能を有する分子を吸着または反応させた微粒子との親和性を利用して、導電性を有する第３の微粒子からなる第２の電極を形成していた。これに対し、本実施の形態２では、第３の有機化合物または第４の有機化合物を含む層の表面側に対し吸着または反応する官能基を表面に有するか、該官能基を有する有機化合物で表面が修飾された導電性の第３の微粒子を吸着または反応させることで第２の電極を作製することができるので、第３の微粒子を分散させる分散媒に対する制約はない。
（実施の形態３）
＜構造＞
図６は、本発明に基づくメモリ素子の構造の別の１例を示す斜視図である。図６の構造において、前記第４の有機化合物を含む層（膜）４８が、第４の有機化合物を含む層４８が表面に形成された第２の微粒子４７から構成されている点で、図２の構造と異なっている。それ以外の構成は、図１の構成と同様である。前記第２の微粒子４７の粒子径は、前記第１の微粒子４５と同程度であることが望ましい。
＜製法＞
図６の構成のように、前記第４の有機化合物を前記基板４１に吸着または反応させる代わりに、前記第４の有機化合物が表面に吸着した第２の微粒子４７を前記基板に吸着または反応させてもよい。それ以外の製法は、実施の形態１または実施の形態２と同様である。
【００８４】
また、第４の有機化合物が表面に吸着した第２の微粒子４７が吸着または反応しやすいように、予め基板表面を有機化合物などで修飾しておいてもよい。
＜材料＞
基板４１、第１の電極４２、第１の有機化合物、第２の有機化合物および第３の有機化合物については、実施の形態１または実施の形態２と同様である。
【００８５】
前記第２の微粒子４７は、導電性などの性質は特に限定されないが、非導電性であることが望ましい。第２の微粒子４７が導電性の場合、その表面に反応または吸着させる第４の有機化合物が絶縁性の材料であれば、第４の有機化合物が表面に吸着した第２の微粒子４７全体としては絶縁性の構造体となる。前記第４の有機化合物が表面に吸着した前記第２の微粒子の材料としては、前記基板と同様の材料が好ましく用いられうる。たとえば、ガラス、酸化シリコン、酸化アルミニウムなどの酸化物や、アクリルアミド、ラテックスなどの高分子が挙げられる。
【００８６】
第４の有機化合物は、骨格構造の両端に前記第２の微粒子４７の表面に対して吸着または反応する官能基と、前記第３の微粒子を分散させた分散媒と親和性を有し、かつ、前記基板４１の表面に対して吸着または反応する官能基とを有する有機化合物が例として挙げられる。第４の有機化合物の骨格構造は、特に限定されないが、たとえばｎ−アルカンや、それに側鎖を持つもの、あるいは、これらの分子の水素の一部がフッ素で置換されたものなどが好ましい例として挙げられる。第４の有機化合物において、前記第２の微粒子４７の表面に対して吸着または反応する官能基としては、たとえば、前記第２の微粒子４７の形成材料がガラス、酸化シリコン、酸化アルミニウムなどの酸化物の場合には水酸基、クロロ基、カルボキシル基、メトキシ基及びエトキシ基などが挙げられる。第４の有機化合物において、前記第３の微粒子４９を分散させた分散媒と親和性を有し、かつ、前記基板４１の表面に対して吸着または反応する官能基としては、たとえば、基板がガラス、酸化シリコン、酸化アルミニウムなどの酸化物で、第３の微粒子４９を分散させた分散媒が親水性の場合には水酸基、カルボキシル基、チオール基などが挙げられる。
【００８７】
第４の有機化合物の具体例として好ましい１例を挙げれば、たとえば、前記第２の微粒子４７及び基板４１の構成材料がガラス、酸化シリコン、酸化アルミニウムなどの酸化物で、第３の微粒子４９を分散させる分散媒が親水性の分散媒である場合には、３−メルカプトプロピルトリメトキシシランなどのメルカプトアルキルシラン類、３−アミノプロピルトリメトキシシランなどのアミノアルキルシラン類、３−プロピルトリメトキシシランなどのメルカプトアルキルシラン類などが挙げられる。
【００８８】
第１の電極４２と第２の電極４９１が交差している部分近傍にのみ電圧が印加されるので、第３の有機化合物と第４の有機化合物、第１の微粒子４５と第２の微粒子４７の材料は、それぞれ同じ材料であってもよい。これにより、素子作製の工程数を少なくすることが可能となる。
＜効果＞
前記第４の有機化合物を前記基板４１に吸着または反応させる代わりに、前記第４の有機化合物が表面に吸着した第２の微粒子４７を前記基板４１に吸着または反応させることで、前記第１の電極４２上と前記基板上４１の領域での高さをほぼ同じにそろえることができる。これにより、前記第１の電極４２上と前記基板４１上の領域の段差に起因した第２の電極４９１の不連続の可能性を少なくすることができる。
【００８９】
以下、実施例を用いて、本発明をさらに具体的に説明するが、これらに限定されない。
【実施例１】
【００９０】
本発明の図２に基づくメモリ素子の構造は、図３〜図５のフロー図に示した手順に従い、たとえば、具体的に以下のようにして作製することができる。
【００９１】
ガラスからなる基板３１に公知のリソグラフィー法とエッチング法を用いて帯状で、かつ、凹状のパターンを形成した。凹部の深さは約５００ｎｍ、幅は約１μｍであった。
【００９２】
次に、無電解めっき法により前記の凹状のパターンを形成した基板３１上に金薄膜を形成した後、電解めっき法により凹部が埋まるまで更に金薄膜を厚く形成した。
【００９３】
次いで、化学機械研磨（ＣＭＰ）法を用いて、凹部を埋めている金の表面が基板３１の表面とほぼ同一表面になり、基板３１の表面が露出するまで金薄膜を研磨した。
【００９４】
次いで、第２の有機化合物としてオクタデシルトリクロロシラン（ＯＴＳ）の１ｍＭ溶液（溶媒はトルエン）に約２０分浸漬後、トルエンで洗浄し、基板３１の露出している部分にＯＴＳ膜（第２の有機化合物を含む層３４）を形成した。ＯＴＳを形成した領域の水に対する接触角を測定したところ、約１０９°であり、これは、ＯＴＳのほぼ完全な単分子膜の接触角である約１１０°とほぼ一致した。
【００９５】
次いで、第１の有機化合物としてのオクタデシルチオール（ＯＤＴ）の１ｍＭ溶液（溶媒はエタノール）に約１０時間浸漬後、エタノールで洗浄し、前記第１の電極３２である金の露出している部分にＯＤＴ膜（第１の有機化合物を含む層３３）を形成した。ＯＤＴを形成した領域の水に対する接触角を測定したところ、約１０７°であり、これは、ＯＴＳのほぼ完全な単分子膜の接触角である約１０８°とほぼ一致した。ＯＤＴを形成した領域のＸＰＳを測定したところ、ＯＤＴに起因する炭素及び硫黄が検出された。
【００９６】
次に、幅約１μｍのストライプ状に形成したマスクを通して、波長１９３ｎｍの紫外（ＵＶ）光を照射し、照射部のＯＴＳ膜およびＯＤＴ膜を除去した。
【００９７】
次いで、メモリ機能を有する第３の有機化合物としての２’−アミノ−４−エチニルフェニル−４’−エチニルフェニル−５’−ニトロ−１−ベンゼンチオールの４’位のエチニルフェニル基に水酸基を導入した有機化合物を第１の微粒子３５としての約５０ｎｍ径の金微粒子（第１の微粒子３５）表面に吸着させて第３の有機化合物を含む層３６を形成した複合微粒子３７を分散させた分散媒に、前記の部分的にＯＤＴ膜およびＯＴＳ膜を除去した構造体を浸漬し、前記ＯＤＴ膜（すなわち、第１の有機化合物を含む層３３）が除去された前記第１の電極３２の上に選択的に吸着させた。第１の電極の領域のＸＰＳ測定を行ったところ、第３の有機化合物に起因する炭素、窒素、硫黄および金微粒子に起因する金が検出された。
【００９８】
次に、第４の有機化合物としての３−アミノプロピルトリメトキシシランの１ｍＭの濃度のトルエン溶液に、前記複合微粒子３７を部分的に吸着させた構造体を浸漬し、前記の第２の有機化合物が除去されて露出した前記基板３１の上に前記第４の有機化合物を選択的に吸着させた。吸着させた領域の水に対する接触角を測定したところ約５５°で、アミノ基を表面にもつＳＡＭ膜の接触角の典型的な値の５２°に近い値を示した。
【００９９】
次いで、第３の微粒子３９としての直径約３０ｎｍの金微粒子を水に分散させた分散液を、スピンコート法で前記第４の有機化合物を吸着させた構造体の表面に供給した。分散液は、親水性の前記第３の有機化合物および前記第４の有機化合物の存在する領域に凝集した。これを乾燥させ、更に、前記スピンコートと乾燥の工程を４回繰り返した。これにより、前記第３の有機化合物および前記第４の有機化合物の存在する帯状の領域の上に導電性の前記第３の微粒子３９が残り、第２の電極３９１が形成できた。
【実施例２】
【０１００】
本発明の図２に基づくメモリ素子の構造は、たとえば、具体的に以下のようにして作製することができた。
【０１０１】
幅約１μｍのストライプ状に形成したマスクを通して、波長１９３ｎｍの紫外（ＵＶ）光を照射し、照射部のＯＴＳ膜およびＯＤＴ膜を除去するまでは実施例１の記載と同様にして作製した。
【０１０２】
次いで、第４の有機化合物としての３−メルカプトプロピルトリメトキシシランの１ｍＭの濃度のトルエン溶液に、前記ＯＴＳ膜およびＯＤＴ膜を除去した構造体を浸漬し、第２の有機化合物３４が除去されて露出した前記基板３１の上に前記の第４の有機化合物を吸着させた。吸着させた領域の水に対する接触角を測定したところ、約５１°であり、チオール基を表面にもつＳＡＭ膜の接触角の典型的な値の５７°に近い値を示した。
【０１０３】
次いで、メモリ機能を有する第３の有機化合物としての２’−アミノ−４−エチニルフェニル−４’−エチニルフェニル−５’−ニトロ−１−ベンゼンチオールの４’位のエチニルフェニル基にチオール基を導入した有機化合物を、第１の微粒子３５としての約５０ｎｍ径の金微粒子の表面に吸着させて形成した複合微粒子を分散させた分散媒に、前記の第４の有機化合物を吸着させた構造体を浸漬し、前記ＯＤＴ膜（すなわち、第１の有機化合物を含む層３３）が除去された前記第１の電極３２の上に選択的に吸着させた。第１の電極３２の領域のＸＰＳ測定を行ったところ、第３の有機化合物に起因する炭素、窒素、硫黄および金微粒子に起因する金が検出された。
【０１０４】
次いで、第３の微粒子３９としての直径約３０ｎｍの金微粒子を水に分散させた分散液中に、前記の第４の有機化合物を反応させた構造体を浸漬した。前記金微粒子は、前記第３の有機化合物および前記第４の有機化合物の表面側のチオール基に吸着されたが、前記第１の有機化合物および前記第２の有機化合物の表面側のメチル基には吸着されなかった。以上の過程で前記第３の有機化合物を含む層３６および前記第４の有機化合物を含む層３８の存在する領域に金微粒子による第２の電極３９１が形成された。
【実施例３】
【０１０５】
本発明の図６に基づくメモリ素子の構造は、たとえば、具体的に以下のようにして作製することができた。
【０１０６】
幅約１μｍのストライプ状に形成したマスクを通して、波長１９３ｎｍの紫外（ＵＶ）光を照射し、照射部のＯＴＳ膜およびＯＤＴ膜を除去するまでは実施例１の記載と同様にして作製した。
【０１０７】
次いで、第４の有機化合物としてのトリエトキシシリルブチラルデヒドの１ｍＭの濃度のトルエン溶液に、前記ＯＴＳ膜およびＯＤＴ膜を除去した構造体を浸漬し、ＯＴＳ膜（すなわち、第２の有機化合物を含む層４４）が除去されて露出した前記基板４１の上に、前記第４の有機化合物を反応させた。更に、平均約５０ｎｍ径のシリカ微粒子（第２の微粒子）表面に３−アミノプロピルトリメトキシシランを反応させた複合微粒子を分散させた混合液に浸漬し、複合微粒子表面のアミノ基と基板４１上の第４の有機化合物のアルデヒド基とを反応させた。
【０１０８】
次いで、メモリ機能を有する第３の有機化合物としての２´−アミノ−４−エチニルフェニル−４´−エチニルフェニル−５´−ニトロ−１−ベンゼンチオールの４´位のエチニルフェニル基にチオール基を導入した有機化合物を、第１の微粒子４５としての約５０ｎｍ径の金微粒子に吸着させた複合微粒子を分散させた混合溶液に、上記処理を施した構造体を浸漬し、前記ＯＤＴ膜（すなわち、第１の有機化合物を含む層４３）が除去された前記第１の電極４２の上に選択的に吸着させた。第１の電極４２の領域のＸＰＳ測定を行ったところ、第３の有機化合物に起因する炭素、窒素、硫黄および金微粒子に起因する金が検出された。
【０１０９】
次いで、第３の微粒子４９としての直径約３０ｎｍの金微粒子を水に分散させた分散液中に、前記第４の有機化合物を反応させた構造体を浸漬した。前記金微粒子は、前記第３の有機化合物および前記第４の有機化合物の表面側のチオール基に吸着されたが、前記第１の有機化合物および前記第２の有機化合物の表面側のメチル基には吸着されなかった。以上の過程で前記第３の有機化合物を含む層４６および前記第４の有機化合物を含む層４８の存在する領域に金微粒子による第２の電極４９１が形成された。
【実施例４】
【０１１０】
本発明の図６に基づくメモリ素子の構造において、第３の有機化合物と第４の有機化合物、第１の微粒子４５と第２の微粒子４７の材料が、それぞれ同じ材料の場合は、たとえば、具体的に以下のようにして作製することができた。
【０１１１】
幅約１μｍのストライプ状に形成したマスクを通して、波長１９３ｎｍの紫外（ＵＶ）光を照射し、照射部のＯＴＳ膜およびＯＤＴ膜を除去するまでは実施例１の記載と同様にして作製した。
【０１１２】
次いで、メモリ機能を有する第３の有機化合物としての２’−アミノ−４−エチニルフェニル−４’−エチニルフェニル−５’−ニトロ−１−ベンゼンチオールの４’位のエチニルフェニル基に水酸基を導入した有機化合物を、第１の微粒子４５としての約５０ｎｍ径の金微粒子に吸着させた複合微粒子を分散させた混合溶液に、上記処理を施した構造体を浸漬し、前記第１の有機化合物を含む層４３が除去された前記第１の電極４２の上および、第２の有機化合物を含む層４４が除去されて露出した前記基板４１の上に選択的に吸着させた。前記の吸着させた領域のＸＰＳ測定を行ったところ、第３の有機化合物に起因する炭素、窒素、硫黄および金微粒子に起因する金が検出された。
【０１１３】
次いで、第３の微粒子４９としての直径約３０ｎｍの金微粒子を水に分散させた分散液を、前記複合微粒子を吸着させた構造体表面上に供給し、金微粒子を、前記第３の有機化合物を含む層４６の表面に吸着させた。金微粒子は前記第１の有機化合物を含む層４３および前記第２の有機化合物を含む層４４の表面側のメチル基には吸着されなかった。以上の過程で前記第３の有機化合物の存在する領域に金微粒子による第２の電極４９１が形成された。
【図面の簡単な説明】
【０１１４】
【図１】本発明に基づくメモリ素子の構造の基本的な構成を示す斜視図である。
【図２】本発明に基づくメモリ素子の構造の一例を示す斜視図である。
【図３】（ａ）〜（ｄ）は、本発明に基づくメモリ素子の製造工程を説明するためのフロー図である。
【図４】（ｅ）〜（ｈ）は、図３の（ａ）〜（ｄ）に続く本発明に基づくメモリ素子の製造工程を説明するためのフロー図である。
【図５】（ｉ）は、図４の（ｅ）〜（ｈ）に続く本発明に基づくメモリ素子の製造工程を説明するためのフロー図である。
【図６】本発明に基づくメモリ素子の構造の一例を示す斜視図である。
【符号の説明】
【０１１５】
２１，３１，４１  基板、１２，２２，３２，４２  第１の電極、２３，３３，４３  第１の有機化合物を含む層、２４，３４，４４  第２の有機化合物を含む層、１４，２７，３７  複合微粒子、１５，２５，３５，４５  第１の微粒子、１６，２６，３６，４６  第３の有機化合物を含む層、４７  第２の微粒子、２８，３８，４８  第４の有機化合物を含む層、２９，３９，４９  第３の微粒子、１９１，２９１，３９１，４９１    第２の電極。
【図１】
2005116682.tif 000003
【図２】
2005116682.tif 000004
【図３】
2005116682.tif 000005
【図４】
2005116682.tif 000006
【図５】
2005116682.tif 000007
【図６】
2005116682.tif 000008